Procédé de fabrication additive d’une carcasse (24) d’un pneumatique sans air (1) pour un véhicule, mettant en œuvre une machine de fabrication additive (20) comprenant un plateau de fabrication (14), perpendiculaire à l’axe de révolution de la carcasse (24) ayant une direction axiale Z, et une buse (12), apte à se déplacer selon la direction axiale Z et dans tout plan circonférentiel XY perpendiculaire à la direction axiale Z, ledit procédé de fabrication additive comprenant les étapes successives suivantes : (a) fabrication d’une première couche de ladite carcasse (24), s’étendant selon la direction axiale Z, par dépôt d’un matériau d’impression (21) sur le plateau de fabrication (14) par ladite buse (12), pour former, dans un ordre quelconque, des cordons (C1, C2, C3, C4, C5) comme suit : -un cordon de membrane radialement intérieure (C1), destiné à la fabrication d’une membrane radialement intérieure (7) de la carcasse (24) et ayant une première largeur (R1), -un cordon de membrane radialement intermédiaire (C2), destiné à la fabrication d’une membrane radialement intermédiaire (10) de la carcasse (24) et ayant une deuxième largeur (R2), -un cordon de membrane radialement extérieure (C3), destiné à la fabrication d’une membrane radialement extérieure (5) de la carcasse (24) et ayant une troisième largeur (R3), -un cordon de structure de liaison (C4), destiné à la fabrication d’une structure de liaison (28) reliant la membrane radialement intérieure (7) à la membrane radialement intermédiaire (10), par l’intermédiaire d’une pluralité de portions de liaison (26), ledit cordon de structure de liaison ayant une quatrième largeur (R4), et ledit cordon de structure de liaison (C4) ayant une pluralité de premières zones interpénétrées (Z1) avec ledit cordon de membrane radialement intérieure (C1), chacune desdites premières zones interpénétrées (Z1) ayant une première longueur d’arc (L1) et, suivant une direction radiale, une première épaisseur maximum (E1), ledit cordon de structure de liaison (C4) ayant également une pluralité de deuxièmes zones interpénétrées (Z2) avec ledit cordon de membrane radialement intermédiaire (C2), chacune desdites deuxièmes zones interpénétrées (Z2) ayant une deuxième longueur d’arc (L2) et, suivant une direction radiale, une deuxième épaisseur maximum (E2), -un cordon de structure de jonction (C5), destiné à la fabrication d’ une structure de jonction (27) reliant la membrane radialement intermédiaire (10) à la membrane radialement extérieure (5) par l’intermédiaire d’une pluralité de portions de jonction, ledit cordon de structure de jonction (C5) ayant une cinquième largeur (R5), et ledit cordon de structure de jonction (C5) ayant une pluralité de troisièmes zones interpénétrées (Z3) avec ledit cordon de membrane radialement intermédiaire (C2), chacune desdites troisièmes zones interpénétrées (Z3) ayant une troisième longueur d’arc (L3) et, suivant une direction radiale, une troisième épaisseur maximum (E3), ledit cordon de structure de jonction (C5) ayant également une pluralité de quatrièmes zones interpénétrées (Z4) avec ledit cordon de membrane radialement extérieure (C3), chacune desdites quatrièmes zones interpénétrées (Z4) ayant une quatrième longueur d’arc (L4) et, suivant une direction radiale, une quatrième épaisseur maximum (E4), (b) réalisation d’au moins une couche supplémentaire réalisée suivant l’étape (a), les cordons (C1, C2, C3, C4, C5) de la au moins une couche supplémentaire étant superposés selon une direction axiale Z aux cordons (C1, C2, C3, C4, C5) de la couche précédente axialement adjacente avec refusion de l’interface entre la couche précédente et la au moins une couche supplémentaire. Procédé de fabrication additive d’une carcasse (24) selon la revendication 1, dans lequel la première largeur (R1), la deuxième largeur (R2), la troisième largeur (R3), la quatrième largeur (R4) et la cinquième largeur (R5) sont égales entre elles. Procédé de fabrication additive d’une carcasse (24) selon l’une des revendications 1 ou 2, dans lequel la première largeur (R1), la deuxième largeur (R2), la troisième largeur (R3), la quatrième largeur (R4) et la cinquième largeur (R5) sont respectivement au moins égales à 0.15mm et au plus égales à 4mm et de préférence au moins égales à 0.4mm et au plus égales à 2mm. Procédé de fabrication additive d’une carcasse (24) selon l’une quelconque des revendications 1 à 3, dans lequel la première épaisseur maximum (E1), la deuxième épaisseur maximum (E2), la troisième épaisseur maximum (E3) et la quatrième épaisseur maximum (E4) sont égales entre elles. Procédé de fabrication additive d’une carcasse (24) selon l’une quelconque des revendications 1 à 4, dans lequel la première épaisseur maximum (E1) est au moins égale à 2% et au plus égale à 20% de la plus petite des première et quatrième largeurs (R1, R4), de préférence au moins égale à 5% et au plus égale à 10% de la plus petite des première et quatrième largeurs (R1, R4). Procédé de fabrication additive d’une carcasse (24) selon l’une quelconque des revendications 1 à 5, dans lequel la deuxième épaisseur maximum (E2) est au moins égale à 2% et au plus égale à 20% de la plus petite des deuxième et quatrième largeurs (R2, R4), de préférence au moins égale à 5% et au plus égale à 10% de la plus petite des deuxième et quatrième largeurs (R2, R4). Procédé de fabrication additive d’une carcasse (24) selon l’une quelconque des revendications 1 à 6, dans lequel la troisième épaisseur maximum (E3) est au moins égale à 2% et au plus égale à 20% de la plus petite des deuxième et cinquième largeurs (R2, R5), de préférence au moins égale à 5% et au plus égale à 10% de la plus petite des deuxième et cinquième largeurs (R2, R5). Procédé de fabrication additive d’une carcasse (24) selon l’une quelconque des revendications 1 à 7, dans lequel la quatrième épaisseur maximum (E4) est au moins égale à 2% et au plus égale à 20% de la plus petite des troisième et cinquième largeurs (R3, R5), de préférence au moins égale à 5% et au plus égale à 10% de la plus petite des troisième et cinquième largeurs (R3, R5). Procédé de fabrication additive d’une carcasse (24) selon l’une quelconque des revendications 1 à 8, dans lequel la première longueur d’arc (L1) est au moins égale à 3 fois et au plus égale à 150 fois la plus petite des première et quatrième largeurs (R1, R4), de préférence au moins égale à 10 fois et au plus égale à 60 fois la plus petite des première et quatrième largeurs (R1, R4). Procédé de fabrication additive d’une carcasse (24) selon l’une quelconque des revendications 1 à 9, dans lequel la deuxième longueur d’arc (L2) est au moins égale à 3 fois et au plus égale à 150 fois la plus petite des deuxième et quatrième largeurs (R2, R4), de préférence au moins égale à 10 fois et au plus égale à 60 fois la plus petite des deuxième et quatrième largeurs (R2, R4). Procédé de fabrication additive d’une carcasse (24) selon l’une quelconque des revendications 1 à 10, dans lequel la troisième longueur d’arc (L3) est au moins égale à 3 fois et au plus égale à 150 fois la plus petite des deuxième et cinquième largeurs (R2, R5), de préférence au moins égale à 10 fois et au plus égale à 60 fois la plus petite des deuxième et cinquième largeurs (R2, R5). Procédé de fabrication additive d’une carcasse (24) selon l’une quelconque des revendications 1 à 11, dans lequel la quatrième longueur d’arc (L4) est au moins égale à 3 fois et au plus égale à 150 fois la plus petite des troisième et cinquième largeurs (R3, R5), de préférence au moins égale à 10 fois et au plus égale à 60 fois la plus petite des troisième et cinquième largeurs (R3, R5). Procédé de fabrication additive d’une carcasse (24) selon l’une quelconque des revendications 1 à 12, dans lequel la pluralité de portions de liaison (26) comprend au moins deux portions de liaison (26) de motifs différents, chacune des portions de liaison (26) de motif différent étant répartie circonférentiellement selon un pas constant. Procédé de fabrication additive d’une carcasse (24) selon l’une quelconque des revendications 1 à 13, dans lequel la pluralité de portions de jonctions (27) comprend au moins deux portions de jonctions (27) de motifs différents, chacune des portions de jonction (27) de motif différent étant répartie circonférentiellement selon un pas constant. Procédé de fabrication additive d’une carcasse (24) selon l’une quelconque des revendications 1 à 14, dans lequel le matériau d’impression (21) est un thermoplastique de type polyaryléthercétones (PAEK), un thermoplastique de type polyetheretherketone (PEEK), un polyamide aliphatique (PA), un polyetherimide (PEI), un polyimide (PI), un polyester glycolisé (PETG), ou un copolyester thermoplastique élastomérique (TPC-ET). Procédé de fabrication additive d’une carcasse (24) selon la revendication 15, dans lequel le matériau d’impression (21) a une température de fusion au moins égale à 180°C et au plus égale à 450°C . Procédé de fabrication additive d’une carcasse (24) selon la revendication 15, dans lequel le matériau d’impression (21) est différent entre au moins deux types de cordons parmi les cordons respectivement de membrane radialement intérieure (C1), de membrane radialement intermédiaire (C2), de membrane radialement extérieure (C3), de structure de liaison (C4) et de structure de jonction (C5) . Carcasse (24) d’un pneumatique sans air (1) réalisée par la mise en œuvre du procédé de fabrication selon l’une des revendications 1 à 17 . Pneumatique sans air (1) comprenant une carcasse (24) selon la revendication 18.